(57)【要約】【課題】  機械的強度に優れ、帯電特性の環境依存性を抑制したトナーを簡易な製造方法で得る。【解決手段】  １，９−ノナンジオールとテレフタル酸ジメチルとからポリエステル系樹脂を重合する。数平均分子量が７２００、分散度が３．８の結晶性ポリエステルを得る。ポリエステルと純水と着色剤等の添加剤とを反応容器に仕込む。１３０℃で、大気圧＋（０．２ＭＰａ）に加圧する。高剪断をかけて０．３μｍのポリエステル分散物が含まれる乳化液となる。この液を２０℃に冷却すると分散物が凝集して粒子径が３μｍとなる。この分散物を乾燥して外添剤を添加すると、樹脂を粉砕することなくトナーが得られる。【選択図】        なし【特許請求の範囲】
【請求項１】
ポリエステルを水に分散させポリエステル分散液を製造する第１工程と、
前記ポリエステル分散液中のポリエステルを凝集させる第２工程と、
を含むことを特徴とするトナーの製造方法。
【請求項２】
前記ポリエステルが、ジオール化合物とジカルボン酸とから重合されたものであって、
前記ジオール化合物にはビスフェノールＡのエチレンオキサイド付加物，エチレングリコール，プロピレングリコール，ブタンジオール，ネオペンチルグリコールのうちの少なくとも１つを用い、
前記ジカルボン酸にはマレイン酸，フマル酸，テレフタル酸，イタコン酸，コハク酸のうちの少なくとも１つを用いることを特徴とする請求項１記載のトナーの製造方法。
【請求項３】
前記ポリエステルの数平均分子量が２５００〜７００００の範囲であり
かつ、（重量平均分子量／数平均分子量）で示される多分散度が、３．０〜１５．０の範囲のものを用いることを特徴とする請求項１または２記載のトナーの製造方法。
【請求項４】
前記ポリエステルが、ポリマー末端のカルボキシル基と水酸基と以外には極性基を有していないものを用いることを特徴とする請求項１ないし３いずれか１つ記載のトナーの製造方法。
【請求項５】
前記ポリエステルが結晶性ポリマーであって、
前記第１工程を行う際に、
前記ポリエステルのガラス転移温度（Ｔｇ）以上に加熱することを特徴とする請求項１ないし４いずれか１つ記載のトナーの製造方法。
【請求項６】
前記ポリエステルが結晶性ポリマーであって、
前記第１工程を行う際に、
前記ポリエステルの融解温度（Ｔｍ）以上に加熱することを特徴とする請求項１ないし４いずれか１つ記載のトナーの製造方法。
【請求項７】
前記ポリエステルが非晶性ポリマーであって、
前記第１工程を行う際に、
前記ポリエステルのガラス転移温度（Ｔｇ）以上に加熱することを特徴とする請求項１ないし４いずれか１つ記載のトナーの製造方法。
【請求項８】
前記ポリエステルと前記水との重量比が、
５重量部：１００重量部〜１００重量部：１００重量部であることを特徴とする請求項１ないし７いずれか１つ記載のトナーの製造方法。
【請求項９】
前記第１工程の際に、
０．１ＭＰａ〜１ＭＰａの範囲に加圧して前記ポリエステル分散液を製造することを特徴とする請求項１ないし８いずれか１つ記載のトナーの製造方法。
【請求項１０】
前記第１工程の際に、
７０℃〜２００℃の範囲に加熱して前記ポリエステル分散液を製造することを特徴とする請求項１ないし９いずれか１つ記載のトナーの製造方法。
【請求項１１】
前記第２工程を行う際に、
前記ポリエステル分散液を５℃〜３０℃の範囲として、ポリエステル分散物を凝集させることを特徴とする請求項１ないし１０いずれか１つ記載のトナーの製造方法。
【請求項１２】
前記ポリエステル分散物の平均粒子径を２μｍ〜１５μｍの範囲に凝集させることを特徴とする請求項１１記載のトナーの製造方法。
【発明の詳細な説明】
【技術分野】
【０００１】
本発明は、トナーの製造方法に関し、更に詳しくは電子写真技術に用いられるトナーの製造方法に関するものである。
【背景技術】
【０００２】
近年、コンピュータの発達に伴い、コピー機やプリンターなどの様々な画像記録システムが用いられて、特にビジネス分野，印刷分野においては、コピー機やプリンターなどは、電子写真用トナー（以下、トナーと称する）を用いた電子写真法が行われている。トナーの主材料である結着樹脂は、スチレン−アクリル系樹脂、ポリエステル系樹脂、エポキシ系樹脂などのポリマーが用いられている。トナーとして所望のサイズの微粒子とする際に、これら樹脂を合成した後に粉砕する粉砕法や、付加重合により微粒子化する重合法が用いられている。
【０００３】
特に、分子量が略均一に合成できる連鎖重合法の１つである付加重合により合成されるスチレン−アクリル系樹脂が多く用いられている。しかしながら、スチレン−アクリル系樹脂には、以下の欠点がある。
（１）高温での溶融性（シャープメルト）に欠けるため、常温近くで柔らかくして定着性を付与するため、ポリマーのガラス転移温度（Ｔｇ）の低下、低分子量化が必要であり、耐ブロッキング（もろさ）性、脆性（ひび割れ）などの機械的強度との両立が難しい。
（２）スチレン−アクリル系ポリマーは、それに含有されている可塑剤による可塑化効果が大きく、例えばこれらと接着した状態で保存されると、接着し、剥がれなくなってしまう。
【０００４】
近年、電子写真のカラー化が求められており、結着樹脂の更なる微粒子化が必要になっている。しかしながら、粉砕法ではポリマーを微粒子にする工程がエネルギー効率が最も悪い工程であり、コスト高の原因となる。そこで、モノマーを連鎖重合して、直接微粒子ポリマーを得る重合法が再度注目されている。しかしながら、重合法は、適用できるポリマーの種類がビニル系ポリマーなど連鎖重合法により合成されるものに限定されてしまい、カラー用結着樹脂として優れた機械的特性、光学的特性を有するポリエステル系樹脂、エポキシ系樹脂などは逐次重合法により合成されるために適用ができない。また、フルカラートナーの結着樹脂は、支持体（多くは紙である）上で速やかに溶融する必要があり、結着樹脂の低分子化が必要である。前述したようにスチレン−アクリル系樹脂は、低分子化すると機械的強度が弱くなるためにフルカーラー用トナーへ適用することが困難である。
【０００５】
ポリエステル樹脂やエポキシ樹脂を用いると、前述したビニル系ポリマーの欠点を解決できるため、それら樹脂をトナー原料とする方法が開発されている。例えば、ポリエステル樹脂を有機溶媒に溶解させた後に、乳化剤を添加して乳化液とした後に凝縮させる方法がある（例えば、特許文献１及び２。）。また、ポリエステルにスルホン酸基を導入したスルホン酸基含有ポリエステルを用いると、乳化が容易となると共に着色剤である顔料の分散が容易となり、フルカラー用トナーとして好ましく用いることも知られている（例えば、特許文献３及び４。）。
【０００６】
【特許文献１】特開２０００−２５０２５６号公報
【特許文献２】特開２０００−２５０２６１号公報
【特許文献３】特開２００１−３０５７９６号公報
【特許文献４】特開２００２−８２４８５号公報
【発明の開示】
【発明が解決しようとする課題】
【０００７】
しかしながら、乳化液を凝集させる方法は、有機溶媒を除去する工程が必要であり、製造プロセスが複雑になりコスト高の原因となるばかりでなく、結着樹脂のサイズの不均一化を招く場合がある。また、スルホン酸基含有ポリエステルからは乳化物が得られやすいが、極性が高いスルホン酸基を含んでいるため、トナーの帯電特性が環境、特に湿度依存性が大きくなる傾向が生じる。そのため、帯電特性を改善する手段を更に講じる必要が生じている。また、それらの結着樹脂を用いたトナーにより現像を行う際に、高湿条件で支持体への接着が悪いという問題もある。
【０００８】
本発明の目的は、支持体へ低温定着を良好にし、機械的強度に優れ、可塑剤による可塑化効果を抑制し、帯電特性の環境依存性を抑制し、かつ製造プロセスを簡易にした電子写真用トナーの製造方法を提供することにある。
【課題を解決するための手段】
【０００９】
本発明者は、スルホン酸基を含有しないポリエステルであっても、溶媒に水を用いて高温高圧下にすると、ポリエステル樹脂が溶解低粘度化して微細乳化（微粒子化）することが可能であることを見出した。その微粒子をコア部とし凝縮法によりポリエステルを凝集すると、結着樹脂に好ましい粒子径となることを見出した。
【００１０】
本発明のトナーの製造方法は、ポリエステルを水に分散させポリエステル分散液を製造する第１工程と、前記ポリエステル分散液中のポリエステルを凝集させる第２工程とを含む。前記ポリエステルが、ジオール化合物とジカルボン酸とから重合されたものであって、前記ジオール化合物にはビスフェノールＡのエチレンオキサイド付加物，エチレングリコール，プロピレングリコール，ブタンジオール，ネオペンチルグリコールのうちの少なくとも１つを用い、前記ジカルボン酸にはマレイン酸，フマル酸，テレフタル酸，イタコン酸，コハク酸のうちの少なくとも１つを用いるがこと好ましい。前記ポリエステルの数平均分子量が２５００〜７００００の範囲であり、かつ、（重量平均分子量／数平均分子量）で示される多分散度が、３．０〜１５．０の範囲のものを用いることが好ましい。前記ポリエステルが、ポリマー末端のカルボキシル基と水酸基と以外には極性基を有していないものを用いることが好ましい。
【００１１】
前記ポリエステルが結晶性ポリマーであって、前記第１工程を行う際に、前記ポリエステルのガラス転移温度（Ｔｇ）以上に加熱することが好ましい。前記ポリエステルが結晶性ポリマーであって、前記第１工程を行う際に、前記ポリエステルの融解温度（Ｔｍ）以上に加熱することがより好ましい。前記ポリエステルが非晶性ポリマーであって、前記第１工程を行う際に、前記ポリエステルのガラス転移温度（Ｔｇ）以上に加熱することが好ましい。
【００１２】
前記ポリエステルと前記水との重量比が、５重量部：１００重量部〜１００重量部：１００重量部であることが好ましい。前記第１工程の際に、０．１ＭＰａ〜１ＭＰａの範囲に加圧して前記ポリエステル分散液を製造することが好ましい。前記第１工程の際に、７０℃〜２００℃の範囲に加熱して前記ポリエステル分散液を製造することが好ましい。
【００１３】
前記第２工程を行う際に、前記ポリエステル分散液を５℃〜３０℃の範囲として、ポリエステル分散物を凝集させることが好ましい。前記ポリエステル分散物の平均粒子径を２μｍ〜１５μｍの範囲に凝集させることがより好ましい。
【発明の効果】
【００１４】
本発明のトナーの製造方法によれば、ポリエステルを水に分散させポリエステル分散液を製造する第１工程と、前記ポリエステル分散液中のポリエステルを凝集させる第２工程とを含み、破砕工程の実施が不要であるので、製造プロセスを容易にすることができる。
【００１５】
本発明のトナーの製造方法によれば、ポリエステルを水に分散させポリエステル分散液を製造する第１工程と、前記ポリエステル分散液中のポリエステルを凝集させる第２工程とを含み、前記ポリエステルの数平均分子量が２５００〜７００００の範囲であり、かつ、（重量平均分子量／数平均分子量）で示される多分散度が、３．０〜１５．０の範囲のものを用いるから、支持体への低温定着を良好にし、機械的強度に優れ、可塑剤による可塑化効果を抑制し、かつ製造プロセスを容易にすることができる。
【００１６】
本発明のトナーの製造方法によれば、ポリエステルを水に分散させポリエステル分散液を製造する第１工程と、前記ポリエステル分散液中のポリエステルを凝集させる第２工程とを含み、前記ポリエステルの数平均分子量が２５００〜７００００の範囲であり、かつ、（重量平均分子量／数平均分子量）で示される多分散度が、３．０〜１５．０の範囲であり、前記ポリエステルが、ポリマー末端のカルボキシル基と水酸基と以外には極性基、特にスルホン酸基を有していないから、支持体への低温定着を良好にし、機械的強度に優れ、帯電特性の環境依存性を抑制し、可塑剤による可塑化効果を抑制し、かつ製造プロセスを容易にすることができる。
【発明を実施するための最良の形態】
【００１７】
以下、本発明のトナーの製造方法に用いられる結着樹脂、着色剤、帯電制御剤、外添剤を説明した後に、トナーの製造方法を説明する。なお、本発明のトナーの製造方法に用いられる各種の材料は下記で説明するものに限定されるものではない。
【００１８】
［結着樹脂］
本発明の結着樹脂には、ポリエステル系樹脂（化１参照）、ポリエポキシ系樹脂が用いられる。ポリエステル系樹脂には、化１中のＲが［−（ＣＨ2 ）2 −］であるポリエチレンテレフタレート（以下、ＰＥＴと称する）や、Ｒが［−（ＣＨ2 ）4 −］であるポリブチレンテレフタレート（以下、ＰＢＴと称する）などが挙げられるが、本発明はそれらに限定されず、ジオール化合物とジカルボン酸化合物とからエステル結合により重合されるポリマーであればよい。例えば、ジオール化合物として、ビスフェノールＡ（２，２−ビス（ｐ−ヒドロキシフェニル）プロパン）及びその誘導体（例えば、ポリオキシプロピレン（２．２）−２，２−ビス（ｐ−ヒドロキシフェニル）プロパン，ポリオキシプロピレン（３．３）−２，２−ビス（ｐ−ヒドロキシフェニル）プロパン，ポリオキシエチレン（２．０）−２，２−ビス（ｐ−ヒドロキシフェニル）プロパンなど），エチレングリコール，プロピレングリコール等が好ましく用いられ、ジカルボン酸化合物としては、マレイン酸，フマル酸，テレフタル酸，イタコン酸，コハク酸等が好ましく用いられる。
【００１９】
【化１】
2005128176.tif 000002
【００２０】
（結着樹脂の製造方法）
ポリエステル系樹脂の製造方法も公知の方法のいずれを用いてもよい。一例としてＰＥＴの製造方法を示すが、本発明に用いられるポリエステルの製造方法はそれに限定されるものではない。過剰のエチレングリコール（ジオール化合物）中にジメチルテレフタレート（ジカルボン酸）を仕込み、触媒にアンチモン化合物（三酸化アンチモン）またはゲルマニウム化合物（二酸化ゲルマニウム）などを適当量添加し、１５０℃〜２００℃の範囲に加熱し続け、エステル交換反応を進行させ、その際に発生するメタノールを留去し続ける。この反応によりオリゴマーであるビス（２−ヒドロキシエチル）テレフタレートが得られ、さらに、反応を進行させＰＥＴを得る。
【００２１】
本発明において用いられるポリエステルには、ポリマー末端のカルボキシル基と水酸基と以外には極性を有する官能基（例えば、スルホン酸基，硫酸エステル基，リン酸エステル基など）がポリマー中に導入されていないものを用いることが好ましい。前述したように、ポリエステルをトナーの結着樹脂として用いる際に、極性を有する官能基によりトナーの帯電特性が湿度に依存して変化してしまうからである。しかしながら、ポリエステル系樹脂の二塩基酸成分の一部をスルホン酸基を有するものに変更することで、後述するポリエステルの乳化が促進されて好ましい場合もある。本発明では、ポリエステルの二塩基酸成分の繰り返し単位の０〜７モル％が、スルホン酸基またはその他の極性基に置換されていてもよい。
【００２２】
スルホン酸基を有する２価のカルボン酸の一例としては、下記一般式（Ｉ）で示される構造が挙げられる。
Ａ（ＳＯ3 - Ｘ+ ）n Ｚ2 ・・（Ｉ）
上記一般式（Ｉ）中、Ａは、直鎖状，分岐状，環状もしくはこれらを複数有する炭化水素原子団を表わしている。また、Ｘ+ は、Ｈ+ ，Ｎａ+ ，Ｋ+ ，Ｌｉ+ からなる群から選ばれる１価の陽イオンを表わし、ｎは、１〜３の整数を表わしている。また、Ｚは、カルボキシル基を表わしている。なお、一般式（Ｉ）で中のＺで表わされるカルボキシル基はエステル化して、アルキルエステルを形成していても良い。さらに、Ｚで表わされる２個のカルボキシル基から脱水が生じて、環を形成する無水物であっても良い。
【００２３】
なお、本発明の結着樹脂にはエポキシ系樹脂を用いることも可能である。エポキシ系樹脂には、エピクロルヒドリンとビスフェノールＡとを重合させて得られるものが挙げられるが、これに限定されるものではない。
【００２４】
トナーを白黒用複写機（以下、コピー機及びプリンターの総称として用いる）に用いる場合には、数平均分子量が、２５００〜７００００の範囲のポリマー（ポリエステル）を用いることが好ましい。また、フルカラー用複写機に用いる場合には、数平均分子量が２５００〜２００００の範囲であることが好ましい。いずれの場合でも、数平均分子量が２５００未満であると、そのポリマーをトナーの結着樹脂に用いた場合に、機械的強度が不足して現像に悪影響を及ぼす場合がある。また、数平均分子量が７００００を超えると分散し難くなり、乳化液（分散液）の製造が困難になる場合がある。
【００２５】
ポリマー（ポリエステル）の分子量分布は、略均一なものを用いることがより好ましい。トナーを製造した際に、その粒子径が略均一となり易く、電子写真用の支持体上に発現される画像の乱れが抑制される。本発明において、結着樹脂（ポリエステル）の数平均分子量が２５００〜７００００の範囲である場合、分子量分布は、（重量平均分子量Ｍｗ／数平均分子量Ｍｎ）で求められる多分散度ｄが３．０〜１５．０の範囲であることが好ましく、より好ましくは４．０〜１０．０の範囲である。しかしながら、本発明において用いられる結着樹脂（ポリエステル系樹脂）の数平均分子量及び多分散度（ｄ）は、前述した範囲に限定されるものではない。本発明におけるトナーは、結着樹脂と後述する着色剤を主成分として構成されるが、その平均粒子径（以下、サイズとも称する）は２μｍ〜１５μｍの範囲、特に３μｍ〜８μｍの範囲にあるものが好ましく使用される。
【００２６】
結着樹脂（ポリエステル系樹脂）は、結晶性樹脂（結晶性ポリマー）であってもよいし、非晶性樹脂（非晶性ポリマー）であってもよい。結晶性ポリマーは、ガラス転移温度（Ｔｇ）と融解温度（Ｔｍ）を持つ。また、非晶性ポリマーでは、ガラス転移温度（Ｔｇ）のみを持つ。なお、ＰＥＴのＴｇは、６９℃であり、Ｔｍは、２６７℃が一例として挙げられるが、分子量、分子量分布、結晶化度などによりこれら各温度Ｔｇ、Ｔｍが異なるものもある。
【００２７】
図１（ａ）に示すようにポリマーのガラス転移温度（Ｔｇ）は、ＤＳＣ曲線Ｃ１の低温側のベースラインと高温側のベースラインとの高さｈの中間線（ｈ／２）とＤＳＣ曲線Ｃ１との交点の温度を意味している。なお、ガラス転移温度（Ｔｇ）におけるＤＳＣ曲線Ｃ１の接線と低温側ベースラインとの交点の温度は、補外ガラス転移開始温度（Ｔｉｇ）と称し、高温側ベースラインとの交点の温度は、補外ガラス転移終了温度（Ｔｅｇ）と称する。
【００２８】
本発明において「結晶性樹脂」の「結晶性」とは、示差走査熱量測定（ＤＳＣ）において、階段状の吸熱量変化でなく、図１（ｂ）に示すように明確なピークを有することを意味している。この吸熱ピークＣ２のピークトップの温度を融解温度（Ｔｍ）と称する。また、吸熱ピークＣ２の接線と低温側及び高温側の各ベースラインとの交点をそれぞれ補外融解開始温度（Ｔｉｍ），補外融解終了温度（Ｔｅｍ）と称する。なお、融解温度（Ｔｍ）は、軟化温度又は溶解温度と称されることもある。
【００２９】
［着色剤］
本発明において、カラートナー用の着色剤（色材）としては、公知な染料又は顔料のいずれをも用いることができる。例えば、シアン着色剤としては、アニリンブルー、カルコイルブルー、ウルトラマリンブルー、メチレンブルークロリド、フタロシアニンブルー、マラカイトグリーンオキサレート、Ｃ．Ｉ．ピグメント・ブルー１５：１、Ｃ．Ｉ．ピグメント・ブルー１５：３等が挙げられる。また、マゼンタ着色剤としては、デュポンオイルレッド、ローズベンガル、Ｃ．Ｉ．ピグメント・レッド４８：１、Ｃ．Ｉ．ピグメント・レッド１２２、Ｃ．Ｉ．ピグメント・レッド５７：１等が挙げられる。さらに、イエロー着色剤としては、クロムイエロー、キノリンイエロー、Ｃ．Ｉ．ピグメント・イエロー９７、Ｃ．Ｉ．ピグメント・イエロー１２、Ｃ．Ｉ．ピグメント・イエロー１７等が挙げられる。さらには、黒色用トナーとしては、カーボンブラック、ランプブラック等が挙げられる。着色剤の含有量は、結着樹脂に対して１重量％から２０重量％の範囲が好ましい。着色剤の含有量が１重量％より少なくなると、着色力が弱くなる場合があり、２０重量％より多くなるとカラートナーの透明性が悪化する場合がある。本発明において用いられる着色剤の種類、含有量は前述したものに限定されるものではない。
【００３０】
［帯電制御剤］
結着樹脂に帯電制御剤を含有させることにより、環境（温度，湿度など）依存性を制御して鮮明な画質が得られる。帯電制御剤は、トナー中に内添させることが好ましいため、前述したポリマー重合時に添加しておくことが好ましい。本発明に用いる帯電制御剤としては、公知のいずれの化合物ものをも用いることができる。例えば、ヒドロキシカルボン酸の金属錯体、アゾ化合物の金属錯体、ナフトール系化合物、ナフトール系化合物の金属化合物、ニグロシン系染料、第４級アンモニウム塩及びこれらの混合物が等挙げられる。また、帯電制御剤の含有量は、結着樹脂に対して０．１重量％〜５重量％の範囲であると、画像の透明性や色特性への影響を防止できるために好ましいが、この範囲に限定されるものではない。
【００３１】
［外添剤］
トナーの粉体流動性向上、摩擦帯電性向上、熱及び長期保存性改善等の目的のはためトナーに微粒子（外添剤）を添加させることが好ましい。外添剤としては無機化合物微粉末および有機化合物微粒子が使用される。無機化合物微粒子は、ＳｉＯ2 、ＴｉＯ2 、Ａｌ2 Ｏ3 、ＣｕＯ、ＺｕＯ、ＳｎＯ2 、Ｆｅ2 Ｏ3 、ＭｇＯ、ＢａＯ、ＣａＯ、Ｋ2 Ｏ、Ｎａ2 Ｏ、ＺｒＯ2 、ＣａＯ・ＳｉＯ2 、Ｋ2 Ｏ・（ＴｉＯ2 ）n 、Ａｌ2 Ｏ3 ・２ＳｉＯ2 、ＣａＣＯ3 、ＭｇＣＯ3 、ＢａＳＯ4 、ＭｇＳＯ4 等を例示することができる。また、有機化合物微粒子は、脂肪酸またはその誘導体、それらの金属塩等の微粉末、フッ素系樹脂、ポリエチレン樹脂、アクリル樹脂等の樹脂微粉末を用いることができる。なお、外添剤の添加は、結着樹脂に対して０．５重量％〜５重量％が好ましく、より好ましくは１重量％〜２重量％である。また、外添剤のサイズは、０．００１μｍ〜５μｍが好ましく、より好ましくは０．０１μｍ〜１μｍである。なお、本発明において、外添剤の種類、含有量、サイズは前述したものに限定されるものではない。
【００３２】
［離型剤］
本発明のトナーの定着特性改善のために離型剤を含有させることが好ましい。用いられる離型剤は、特に限定されないが、具体的には、カルナバワックス、ライスワックス等の植物系ワックス、アルキル変成シリコン等の固形シリコン系ワックス、ステアリン酸アミド等のアミド系ワックス、高級脂肪酸アルコール系ワックス、高級脂肪酸エステル系ワックス、ポリエチレン、ポリプロピレン等の合成炭化水素系ワックス及びこれらの混合物が挙げられる。なお、離型剤の含有量は、結着樹脂に対して０．１重量％〜１０重量％の範囲であることが好ましいが、この範囲に限定されるものではない。
【００３３】
［トナーの製造方法］
１，９−ノナンジオール（ジオール化合物）を２４８重量部、テレフタル酸ジメチル（ジカルボン酸化合物）を３０１重量部用い、通常のトナー用ポリエステル生成反応（縮合重合）を行うことでポリエステルを得ることができる。このポリエステルの結晶性の有無はＤＳＣ（示差走査熱量測定）で測定しその結果から判断する。結晶性の場合には、ガラス転移温度（Ｔｇ）と融解温度（Ｔｍ１）の各数値を得る。また、非晶性ポリマーの場合には、ガラス転移温度（Ｔｇ）の値を得る。
【００３４】
前記ポリエステルと水（イオン交換樹脂により精製し、ｐＨが６．９〜７．１の範囲のもの。以下、純水と称する）とを耐熱耐圧容器に仕込む。ポリエステルと純水との仕込み比は、純水を１００重量部とした場合に、ポリエステルを５重量部〜１００重量部の範囲とすることが、ポリエステルを容易に水に分散させ、製造コストの点から有利であるが、本発明はその範囲に限定されるものではない。また、このときに着色剤，帯電制御剤，離型剤を含有させることも可能である。それぞれ、ポリエステルの仕込み量（重量部）に対して、１重量部〜１０重量部，０．１重量部〜５重量部，０．１重量部〜１０重量部とすることが好ましい。
【００３５】
次に、耐熱耐圧容器を加熱する。加熱温度は、ポリエステルの結晶性に応じて変えることが、ポリエステルを容易に乳化することができるために好ましい。ポリエステルが結晶性の場合には、そのガラス転移温度（Ｔｇ）以上、より好ましくは融解温度（Ｔｍ１）以上とする。具体的には７０℃〜２００℃の範囲に加熱することが好ましいが、この温度範囲に限定されるものではない。また、ポリエステルが非晶性の場合には、そのガラス転移温度（Ｔｇ）以上とすることが好ましい。具体的には７０℃〜２００℃の範囲に加熱することが好ましいが、この温度範囲に限定されるものではない。また、耐熱耐圧容器内の圧力を大気圧＋（０ＭＰａ〜０．９ＭＰａ）の範囲に加圧し、純水を液体状態にすると共に、ポリエステルを低粘度化させ、純水中に乳化させる。そして、撹拌装置（例えば、高圧ホモジナイザー，高圧ニーダー，ディゾルバーなど）などを用いて高剪断する。
【００３６】
１０分間〜２時間高剪断して、平均粒子径（サイズ）０．０１μｍ〜１μｍのポリエステル分散物が乳化しているポリエステル乳化液（ポリエステル分散液）を得る。ポリエステル乳化液の温度を室温（２５℃）とした場合に、粘度が２ｍＰａ・ｓ〜５０ｍＰａ・ｓの範囲であると、ポリエステル分散物が好ましいサイズに凝集するが、それらの数値範囲に限定されるものではない。
【００３７】
必要に応じて、着色剤，内添剤などを加え、次に、７０℃〜２００℃に加熱されているポリエステル乳化液を１℃／ｍｉｎ〜５℃／ｍｉｎの冷却速度で５℃〜３０℃の温度範囲まで冷却して、ポリエステル分散物を凝集させてサイズを大きくする。ポリエステル分散物のサイズが２μｍ〜１５μｍとなるまで、１０ｍｉｎ〜３００ｍｉｎの間、ポリエステル乳化液を静置することが好ましい。冷却過程後に溶液分散状態で７０℃〜１００℃まで加熱し、溶融合一させることも好ましい。
【００３８】
ポリエステル分散物が所望のサイズとなった後に、ポリエステル乳化液をフィルター等で取り出す。ポリエステル分散物を３０℃〜４０℃の温度範囲で、６０分間〜１２０分間乾燥した後に、公知の方法により外添剤を表面に付着させてトナーを得る。なお、本実施の形態においては、着色剤に銅フタロシアニン顔料，帯電制御剤に４，４’−メチレンビス（２−（Ｎ−４−クロロフェニル）アミド）−３−ヒドロキシナフタレンを用いたシアン色用トナーの製造方法を示したが、その他のものを用いた場合にも同様にしてトナーを製造することができる。
【実施例１】
【００３９】
以下、実施例１を実験１として本発明を詳細に説明するが、本発明の態様はこれに限定されるものではない。また、比較例を実験２として説明するが、実験１と同じ箇所の説明は省略する。
【００４０】
実験１では、１，９−ノナンジオール（ジオール化合物）を２４８重量部、テレフタル酸ジメチル（ジカルボン酸化合物）３０１重量部と、触媒であるジブチル錫オキサイド０．３重量部とを反応容器に入れて、窒素ガス雰囲気下１８０℃で５時間攪拌させ、その後に減圧下で２３０℃で２時間反応させ、冷却して反応停止させた。数平均分子量が７２００、分散度（ｄ）が３．８の結晶性ポリエステル樹脂を得た。このポリエステル樹脂をＤＳＣ（マックサイエンス社製ＤＳＣ−３１１０）により測定したところ、図１（ｂ）に示したように融解温度（Ｔｍ）が９６℃の結晶性ポリマーであった。このポリエステル樹脂、２８重量部を純水７２重量部が入っている耐熱耐圧容器に入れた。さらに、銅フタロシアニン顔料（Ｃ．Ｉ．ピグメントブルー１５：３）（着色剤）３重量部、４，４’−メチレンビス（２−Ｎ−（４−クロロフェニル）アミド）−３−ヒドロキシナフタレン２０％水溶液（帯電制御剤）５重量部、も併せて入れた。そして、耐熱耐圧容器を１３０±１０℃で、容器内の圧力を大気圧＋（０．２ＭＰａ）に加圧した。その後に、攪拌装置を用いて高剪断を１０分間かけ、平均粒子径（サイズ）が、０．３μｍのポリエステル乳化液（ポリエステル分散液）を得た。ポリエステル乳化液を２℃／ｍｉｎの冷却速度で２０℃まで冷却し、サイズが３μｍとなるまで、３０分間、ポリエステル乳化液を静置した。その後に９０℃に加熱し、３０分間ポリエステル乳化液を静置した。
【００４１】
所望のサイズ（３μｍ）となった後に、ポリエステル乳化液を平均メッシュサイズが１μｍのフィルタを備えた濾過装置を用いて取り出した。ポリエステル分散物を３５℃で６０分間乾燥した後に、公知の方法により外添剤（シリカ微粒子３０ｎｍφ）を表面に付着させてシアン用トナーを得た。な、このシアン用トナーの製造時間は、１８０分間であった。
【００４２】
特に記載しないところは、シアン用トナーと同様にマゼンタ用トナー（着色剤に大日本インク社製Ｒ１２２を使用）、イエロー用トナー（着色剤にクラリアントジャパン社製ＲＹ１８０を使用）、黒用トナー（着色剤にカーボンブラックを使用）を製造した。
【００４３】
実験２では、実験１と同じ方法でポリエステル樹脂を作製した。ポリエステル樹脂２８重量部と銅フタロシアニン顔料（Ｃ．Ｉ．ピグメントブルー１５：３）（着色剤）３重量部と、４，４’−メチレンビス（２−Ｎ−（４−クロロフェニル）アミド）−３−ヒドロキシナフタレン２０％水溶液（帯電制御剤）５重量部とトルエン（溶剤）６０重量部とを溶融混練装置（サンドミル）を用いて攪拌翼を回転させて、溶融混練した。その後に混練物を５０℃でトルエンを蒸発させ混練物固形分を得た。ハンマーミルで混練物固形分を粗砕した後にジェットミルで３０分間微粉砕し、平均粒子径（サイズ）を６μｍとした。粉砕された混練物を分級装置を用いて混練物のうち粒子径が４μｍ〜７μｍのものを分級した。分級された混練物は、全体の６３重量％であり、３７重量％の損失が生じた。分級した混練物２０重量部に外添剤（シリカ微粒子３０ｎｍφ）０．３重量部を混合してシアン用トナーを得た。このシアン用トナーの製造時間は、３６０分間であった。
【００４４】
なお、特に記載しないところ以外はシアン用トナーと同様に、マゼンタ用トナー（着色剤に大日本インク社製Ｒ１２２を使用）、イエロー用トナー（着色剤にクラリアントジャパン社製ＲＹ１８０を使用）、黒用トナー（着色剤にカーボンブラックを使用）を製造した。
【００４５】
本発明のトナーの製造方法に係る実験１では、従来の粉砕法（実験２）では３６０分間で１バッチ行っていた実験を１８０分間で終えることができた。また、結着樹脂にポリエステル系樹脂を用いるため、可塑剤が不要となり可塑化効果の発現が生じない。
【図面の簡単な説明】
【００４６】
【図１】本発明に用いられる結着樹脂の物性値を説明するためのグラフである。
【符号の説明】
【００４７】
Ｃ１  ＤＳＣ曲線
Ｃ２  吸熱ピーク
【図１】
2005128176.tif 000003